ВСПЕНИВАЮЩИЙ АГЕНТ ИЗ ОРГАНИЧЕСКОЙ АМИНОВОЙ СОЛИ

1. Способ вспенивания полиуретана с использованием диоксида углерода и органических аминов, включающий: раздельное транспортирование пенополиуретановой композиции и мономера полиизоцианата и/или форполимера с концевыми изоцианатными группами в виде двух раздельных потоков в смеситель для перемешивания и вспенивание полученной смеси; где диоксид углерода добавляют к пенополиуретановой композиции или мономеру полиизоцианата и/или форполимеру с концевыми изоцианатными группами, или диоксид углерода добавляют к пенополиуретановой композиции и мономеру полиизоцианата и/или форполимеру с концевыми изоцианатными группами, до смешивания двух потоков материалов или до перевода двух потоков материала в смеситель; где диоксид углерода представляет собой газообразный диоксид углерода, жидкий диоксид углерода, докритический диоксид углерода и/или сверхкритический диоксид углерода;
пенополиуретановая композиция содержит
60,0-99,0 мас.% полимерного полиола,
1-40 мас.% органического амина (ОА),
0-50 мас.% физического вспенивающего агента, отличного от диоксида углерода,
0-8 мас.% воды, и
0-8 мас.% аммиака и/или гидразина,
где массовый процент получают при расчете на общую массу пенополиуретановой композиции;
1
3
где органический амин (ОА) является одним или несколькими представителями, выбираемыми из группы, состоящей из соединения первичного амина (I), соединения вторичного амина (II), соединения третичного амина (III), гидроксиламина, полиалкиленполиамина или полиалкиленполиаминов, замещенных гидроксильной группой или замещенных алкилгруппой С-С;
1
2
3
4
5
6
1
8
1
8
1
4
1
4
1
6
1
4
1
3
в приведенной выше формуле R, R, R, R, R и R каждый независимо представляет собой углеводородную группу С-С, гидроксиалкильную группу С-С, углеводородную группу С-С, включающую гидроксиалкилокси С-С, аминоалкильную группу С-С или углеводородную группу С-С, включающую алкиламиновую группу С-С.
2. Способ вспенивания полиуретана по п. 1, где
1
2
3
4
5
6
1
4
1
4
1
3
1
3
1
4
1
3
1
2
R, R, R, R, R и R каждый независимо представляет собой углеводородную группу С-С, гидроксиалкильную группу С-С, углеводородную группу С-С, включающую гидроксиалкилокси С-С, аминоалкильную группу С-С или углеводородную группу С-С, включающую алкиламиновую группу С-С; и
пенополиуретановая композиция содержит
70,0-96 мас.% полимерного полиола,
3-30 мас.% органического амина (ОА),
0-40 мас.% физического вспенивающего агента, отличного от диоксида углерода,
0-8 мас.% воды, и
0-8 мас.%. аммиака и/или гидразина.
3. Способ вспенивания полиуретана по п. 1, где аммиак и/или гидразин добавляют в пенополиуретановую композицию в форме водного раствора аммиака или гидрата гидразина, и образованная пенополиуретановая композиция содержит в совокупности 0,4-8 мас.% воды, массовый процент получают при расчете на общую массу пенополиуретановой композиции; или
рН пенополиуретановой композиции составляет 7,2-10.
4. Способ вспенивания полиуретана по п. 1, где пенополиуретановая композиция дополнительно содержит 0,1-5 мас.% карбоната органического амина (ОА).
5. Способ вспенивания полиуретана по п. 1, где органический амин (ОА) представляет собой моноэтаноламин, монопропаноламин, моноизопропаноламин, метиламин, этиламин или пропиламин; и/или
карбонат органического амина (ОА) является одним или несколькими представителями, выбираемыми из карбоната (аммония)(моноэтаноламина), карбоната ди(этаноламина), карбоната (этаноламина)(пропаноламина), карбоната ди(пропаноламина), карбоната ди(изопропаноламина), карбоната ди(метиламина), карбоната ди(этиламина), карбоната ди(пропиламина), карбоната (метиламина)(этиламина), карбоната (метиламина)(пропиламина) и карбоната (этиламина)(пропиламина).